【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
水溶性単位用量物品の製造における第１の水溶性フィルムおよび第２の水溶性フィルムの使用であって、前記水溶性単位用量物品が、任意に、前記単位用量物品内に含まれる組成物を含み、前記第１の水溶性フィルムおよび前記第２の水溶性フィルムが、密封領域における密封強度を改善するために、前記密封領域に沿って一緒に密封され、
前記第１の水溶性フィルムおよび前記第２の水溶性フィルムが、互いに化学的に異なり、保水量の測定方法に従って、前記第１の水溶性フィルムが、第１の保水量を有し、前記第２の水溶性フィルムが、第２の保水量を有し、前記第１の保水量が、前記第２の保水量より少なく、前記第１の水溶性フィルムおよび前記第２の水溶性フィルムの保水量の差異が、０．０１％〜１％であるが、
但し、前記組成物が布地ケア組成物または家庭用ケア組成物であり、フィルムがポリビニルアルコールホモポリマー樹脂とアニオン性ポリビニルアルコールコポリマー樹脂とのブレンドを含む場合、前記第１の水溶性フィルムおよび前記第２の水溶性フィルムの両方は、６５重量％以上のアニオン性ポリビニルアルコールコポリマー樹脂を含むブレンドを含み、
前記組成物が布地ケア組成物または家庭用ケア組成物であり、フィルムが少なくとも２つのアニオン性ポリビニルアルコールコポリマー樹脂のブレンドを含む場合、前記第１の水溶性フィルムおよび前記第２の水溶性フィルムの両方は、少なくとも２つのアニオン性ポリビニルアルコールコポリマー樹脂のブレンドを含むことを条件とする、使用。
【請求項２】
単位用量物品を投与するプロセスであって、
少なくとも第１の水溶性フィルム、第２の水溶性フィルム、およびそこに含まれる組成物を含む水溶性単位用量物品を得るステップであって、前記第１の水溶性フィルムおよび前記第２の水溶性フィルムが、互いに化学的に異なり、保水量の測定方法に従って、前記第１の水溶性フィルムが、第１の保水量を有し、前記第２の水溶性フィルムが、第２の保水量を有し、前記第１の保水量が前記第２の保水量よりも少なく、前記第１の水溶性フィルムおよび前記第２の水溶性フィルムの保水量の差異が、０．０１％〜１％である、得るステップと、
前記水溶性単位用量物品を水と接触させてそのフィルムの少なくとも一部を溶解させ、それにより前記組成物を放出させるステップと、を含むが、
但し、前記組成物が布地ケア組成物または家庭用ケア組成物であり、フィルムがポリビニルアルコールホモポリマー樹脂とアニオン性ポリビニルアルコールコポリマー樹脂とのブレンドを含む場合、前記第１の水溶性フィルムおよび前記第２の水溶性フィルムの両方は、６５重量％以上のアニオン性ポリビニルアルコールコポリマー樹脂を含むブレンドを含み、
前記組成物が布地ケア組成物または家庭用ケア組成物であり、フィルムが少なくとも２つのアニオン性ポリビニルアルコールコポリマー樹脂のブレンドを含む場合、前記第１の水溶性フィルムおよび前記第２の水溶性フィルムの両方は、少なくとも２つのアニオン性ポリビニルアルコールコポリマー樹脂のブレンドを含むことを条件とする、プロセス。
【請求項３】
前記第１の水溶性フィルムが、１％〜１０％、好ましくは２％〜８％、より好ましくは３％〜６％の保水量を有する、または
前記第２の水溶性フィルムが、１．５％〜１２％、好ましくは２．５％〜１０％、より好ましくは３．５％〜８％の保水量を有する、または
前記第１の水溶性フィルムが、１％〜１０％、好ましくは２％〜８％、より好ましくは３％〜６％の保水量を有し、かつ前記第２の水溶性フィルムが、１．５％〜１２％、好ましくは２．５％〜１０％、より好ましくは３．５％〜８％の保水量を有する、請求項１に記載の使用または請求項２に記載のプロセス。
【請求項４】
保水量の差異が、０．０３％〜０．５％、最も好ましくは０．０５％〜０．３％である、請求項１〜３のいずれか一項に記載の使用またはプロセス。
【請求項５】
前記第１の水溶性フィルムが、第１の水溶性樹脂を含み、前記第２の水溶性フィルムが、第２の水溶性樹脂を含み、好ましくは前記第１の水溶性樹脂が、少なくとも１つのポリビニルアルコールホモポリマー、もしくは少なくとも１つのポリビニルアルコールコポリマー、またはそれらのブレンドを含み、前記第２の水溶性樹脂が、少なくとも１つのポリビニルアルコールホモポリマー、もしくは少なくとも１つのポリビニルアルコールコポリマー、またはそれらのブレンドを含む、請求項１〜４のいずれか一項に記載の使用またはプロセス。
【請求項６】
前記第１の水溶性樹脂が、ポリビニルアルコールホモポリマーとアニオン性モノマー単位を含むポリビニルアルコールコポリマーとのブレンドを含み、任意に、前記ブレンドが、前記第１のフィルム中の前記第１の水溶性樹脂の総重量に基づいて、アニオン性モノマー単位を含むポリビニルアルコールコポリマーを０％〜７０％、および前記ポリビニルアルコールホモポリマーを３０％〜約１００％含むか、または前記ブレンドが、前記第１のフィルム中の前記第１の水溶性樹脂の総重量に基づいて、アニオン性モノマー単位を含むポリビニルアルコールコポリマーを１０％〜７０％、または１５％〜約６５％、または２０％〜５０％、または３０％〜４０％含む、または
前記第２の水溶性樹脂が、ポリビニルアルコールホモポリマーとアニオン性モノマー単位を含むポリビニルアルコールコポリマーとのブレンドを含み、任意に、前記ブレンドが、前記第２のフィルム中の前記第２の水溶性樹脂の総重量に基づいて、前記アニオン性モノマー単位を含むポリビニルアルコールコポリマーを０％〜７０％、および前記ポリビニルアルコールホモポリマーを３０％〜１００％含むか、または前記ブレンドが、前記第２のフィルム中の前記第２の水溶性樹脂の総重量に基づいて、前記アニオン性モノマー単位を含むポリビニルアルコールコポリマーを１０％〜７０％、もしくは１５％〜６５％、もしくは２０％〜５０％、もしくは３０〜４０％含む、または
前記第１の水溶性樹脂および前記第２の水溶性樹脂の両方が、ポリビニルアルコールホモポリマーとアニオン性モノマー単位を含むポリビニルアルコールコポリマーとのブレンドを含み、任意に、前記ブレンドが、前記フィルム中の前記水溶性樹脂の総重量に基づいて、アニオン性モノマー単位を含むポリビニルアルコールコポリマーを０％〜７０％、および前記ポリビニルアルコールホモポリマーを３０％〜約１００％含むか、または前記ブレンドが、前記フィルム中の前記水溶性樹脂の総重量に基づいて、アニオン性モノマー単位を含むポリビニルアルコールコポリマーを１０％〜７０％、または１５％〜約６５％、または２０％〜５０％、または３０％〜４０％含む、請求項５に記載の使用またはプロセス。
【請求項７】
前記第１の水溶性樹脂が、前記第１の水溶性樹脂の６５重量％以上の、前記アニオン性モノマー単位を含むポリビニルアルコールコポリマーを含み、前記第２の水溶性樹脂が、前記第２の水溶性樹脂の６５重量％以上の、前記アニオン性モノマー単位を含むポリビニルアルコールコポリマー含む、請求項６に記載の使用またはプロセス。
【請求項８】
前記アニオン性モノマー単位が、ビニル酢酸、アルキルアクリレート、マレイン酸、マレイン酸モノアルキル、マレイン酸ジアルキル、マレイン酸モノメチル、マレイン酸ジメチル、無水マイレン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、それらのアルカリ金属塩、それらのエステル、およびそれらの組み合わせに由来するアニオン性モノマーからなる群から選択され、好ましくは、前記アニオン性モノマー単位が、マレイン酸、マレイン酸モノアルキル、マレイン酸ジアルキル、無水マレイン酸、それらのアルカリ金属塩、それらのエステル、およびそれらの組み合わせに由来するアニオン性モノマーからなる群から選択され、より好ましくは、前記アニオン性モノマー単位が、マレイン酸、マレイン酸モノメチル、マレイン酸ジメチル、無水マレイン酸、それらのアルカリ金属塩、それらのエステル、およびそれらの組み合わせに由来するアニオン性モノマーからなる群から選択される、請求項６〜７のいずれか一項に記載の使用またはプロセス。
【請求項９】
前記第１の水溶性フィルム、および前記第２の水溶性フィルムが独立して、前記単位用量物品への組み込みの前に、４０ミクロン〜１００ミクロン、好ましくは６０ミクロン〜９０ミクロン、より好ましくは７０ミクロン〜８０ミクロンの厚さを有し、好ましくは、前記単位用量物品への組み込みの前の、前記第１の水溶性フィルムと前記第２の水溶性フィルムとの間の厚さの差異が、５０％未満、好ましくは３０％未満、より好ましくは２０％未満、さらにより好ましくは１０％未満、または０％である、請求項１〜８のいずれか一項に記載の使用またはプロセス。
【請求項１０】
引張ひずみ試験に従って、前記第１の水溶性フィルムが、３００％〜１６００％、好ましくは４００％〜１２００％、より好ましくは７００％〜１２００％の第１の引張破断歪みを有し、前記第２の水溶性フィルムが、３００％〜１２００％、好ましくは５００％〜１０００％の第２の引張破断歪みを有する、および／または
引張ひずみ試験に従って、前記第１の引張破断歪みと前記第２の引張破断歪みとの間の差異が、１０％〜１０００％、好ましくは１００％〜７５０％、より好ましくは２００％〜５００％である、請求項１〜９のいずれか一項に記載の使用またはプロセス。
【請求項１１】
使用者の投与経験が、前記使用者が保管容器から少なくとも１つの水溶性単位用量物品を移すことを含み、前記移すことが手によるものであってもよい、請求項１または３〜１０のいずれか一項に記載の使用。
【請求項１２】
少なくとも１つの第１の水溶性フィルム、第２の水溶性フィルム、および任意に前記単位用量物品内に含まれる組成物を含む単位用量物品の使用であって、前記使用者の投与経験を改善するために、前記第１の水溶性フィルムおよび前記第２の水溶性フィルムは、請求項１または３〜１１のいずれかによるが、
但し、前記組成物が布地ケア組成物または家庭用ケア組成物であり、フィルムがポリビニルアルコールホモポリマー樹脂とアニオン性ポリビニルアルコールコポリマー樹脂とのブレンドを含む場合、前記第１の水溶性フィルムおよび前記第２の水溶性フィルムの両方は、６５重量％以上のアニオン性ポリビニルアルコールコポリマー樹脂を含むブレンドを含み、
前記組成物が布地ケア組成物または家庭用ケア組成物であり、フィルムが少なくとも２つのアニオン性ポリビニルアルコールコポリマー樹脂のブレンドを含む場合、前記第１の水溶性フィルムおよび前記第２の水溶性フィルムの両方は、少なくとも２つのアニオン性ポリビニルアルコールコポリマー樹脂のブレンドを含むことを条件とする、使用。
【請求項１３】
前記単位用量が、洗剤組成物を含み、前記使用者の洗剤投与経験が、前記使用者が少なくとも１つの水溶性単位用量物品を保管容器から自動洗濯機へ、好ましくは手によって自動洗濯機のドラムへ移すことを含む、請求項１２に記載の使用。
【請求項１４】
前記単位用量物品が非家庭用ケア組成物を含み、前記非家庭用ケア組成物が、農業用組成物、航空用組成物、食品および栄養組成物、工業用組成物、家畜用組成物、海洋用組成物、医療用組成物、商業用組成物、軍用および準軍用組成物、事務用組成物、レクリエーション用および公園用組成物、ペット用組成物、水処理用組成物から選択されてもよい、請求項１２に記載の使用。
【請求項１５】
前記接触が、前記単位用量物品への、１０Ｌ〜６０Ｌ、好ましくは１０Ｌ〜４０Ｌ、より好ましくは１０Ｌ〜３０Ｌ、最も好ましくは１０Ｌ〜２０Ｌの添加を含み、前記接触が、５分〜９０分、好ましくは５分〜５０分、最も好ましくは５分〜２０分かかるものであってもよく、前記水の温度が、１０℃〜４５℃、好ましくは１５℃〜３５℃であってもよい、請求項２〜１０のいずれか一項に記載のプロセス。
【請求項１６】
前記第１の水溶性フィルムが、前記単位用量物品の製造中に熱成形され、好ましくは、前記第２の水溶性フィルムが、前記単位用量物品の製造中に熱成形されない、請求項１〜１５のいずれか一項に記載の使用またはプロセス。
【手続補正２】
【補正対象書類名】明細書
【補正対象項目名】０１５２
【補正方法】変更
【補正の内容】
【０１５２】
本発明の特定の実施形態が例示され、説明されているが、本発明の主旨および範囲から逸脱することなく、様々な他の変更および修正が行われ得ることは、当業者には明らかであろう。したがって、添付の特許請求の範囲において、本発明の範囲内にあるすべてのそのような変更および修正を包含することが意図される。
次に、本発明のまた別の好ましい態様を示す。
１．  水溶性単位用量物品の製造における第１の水溶性フィルムおよび第２の水溶性フィルムの使用であって、前記水溶性単位用量物品が、任意に、前記単位用量物品内に含まれる組成物を含み、前記第１の水溶性フィルムおよび前記第２の水溶性フィルムが、密封領域における密封強度を改善するために、前記密封領域に沿って一緒に密封され、
前記第１の水溶性フィルムおよび前記第２の水溶性フィルムが、互いに化学的に異なり、前記第１の水溶性フィルムが、第１の保水量を有し、前記第２の水溶性フィルムが、第２の保水量を有し、前記第１の保水量が、前記第２の保水量より少なく、前記第１の水溶性フィルムおよび前記第２の水溶性フィルムの保水量の差異が、０．０１％〜１％であるが、
但し、前記組成物が布地ケア組成物または家庭用ケア組成物であり、フィルムがポリビニルアルコールホモポリマー樹脂とアニオン性ポリビニルアルコールコポリマー樹脂とのブレンドを含む場合、前記第１の水溶性フィルムおよび前記第２の水溶性フィルムの両方は、６５重量％以上のアニオン性ポリビニルアルコールコポリマー樹脂を含むブレンドを含み、
前記組成物が布地ケア組成物または家庭用ケア組成物であり、フィルムが少なくとも２つのアニオン性ポリビニルアルコールコポリマー樹脂のブレンドを含む場合、前記第１の水溶性フィルムおよび前記第２の水溶性フィルムの両方は、少なくとも２つのアニオン性ポリビニルアルコールコポリマー樹脂のブレンドを含むことを条件とする、使用。
２．  水溶性単位用量物品の製造中に廃棄材料の量を減少させるために、前記密封領域における前記密封強度を改善するための、上記１に記載の使用。
３．  前記第１の水溶性フィルムが、１％〜１０％、好ましくは２％〜８％、より好ましくは３％〜６％の保水量を有する、上記１または２に記載の使用。
４．  前記第２の水溶性フィルムが、１．５％〜１２％、好ましくは２．５％〜１０％、より好ましくは３．５％〜８％の保水量を有する、上記１〜３のいずれか一項に記載の使用。
５．  保水量の差異が、０．０３％〜０．５％、最も好ましくは０．０５％〜０．３％である、上記１〜４のいずれか一項に記載の使用。
６．  前記第１の水溶性フィルムが、第１の水溶性樹脂を含み、前記第２の水溶性フィルムが、第２の水溶性樹脂を含み、好ましくは前記第１の水溶性樹脂が、少なくとも１つのポリビニルアルコールホモポリマー、もしくは少なくとも１つのポリビニルアルコールコポリマー、またはそれらのブレンドを含み、前記第２の水溶性樹脂が、少なくとも１つのポリビニルアルコールホモポリマー、もしくは少なくとも１つのポリビニルアルコールコポリマー、またはそれらのブレンドを含む、上記１〜５のいずれか一項に記載の使用。
７．  前記第１の水溶性樹脂が、ポリビニルアルコールホモポリマーとアニオン性モノマー単位を含むポリビニルアルコールコポリマーとのブレンドを含み、任意に、前記ブレンドが、前記第１のフィルム中の前記第１の水溶性樹脂の総重量に基づいて、アニオン性モノマー単位を含むポリビニルアルコールコポリマーを０％〜７０％、および前記ポリビニルアルコールホモポリマーを３０％〜約１００％含むか、または前記ブレンドが、前記第１のフィルム中の前記第１の水溶性樹脂の総重量に基づいて、アニオン性モノマー単位を含むポリビニルアルコールコポリマーを１０％〜７０％、または１５％〜約６５％、または２０％〜５０％、または３０％〜４０％含む、上記６に記載の使用。
８．  前記第２の水溶性樹脂が、ポリビニルアルコールホモポリマーとアニオン性モノマー単位を含むポリビニルアルコールコポリマーとのブレンドを含み、任意に、前記ブレンドが、前記第２のフィルム中の前記第２の水溶性樹脂の総重量に基づいて、前記アニオン性モノマー単位を含むポリビニルアルコールコポリマーを０％〜７０％、および前記ポリビニルアルコールホモポリマーを３０％〜１００％含むか、または前記ブレンドが、前記第２のフィルム中の前記第２の水溶性樹脂の総重量に基づいて、前記アニオン性モノマー単位を含むポリビニルアルコールコポリマーを１０％〜７０％、もしくは１５％〜６５％、もしくは２０％〜５０％、もしくは３０〜４０％含む、上記６または７に記載の使用。
９．  前記第１の水溶性樹脂が、前記第１の水溶性樹脂の６５重量％以上の、前記アニオン性モノマー単位を含むポリビニルアルコールコポリマーを含み、前記第２の水溶性樹脂が、前記第２の水溶性樹脂の６５重量％以上の、前記アニオン性モノマー単位を含むポリビニルアルコールコポリマー含む、上記８に記載の水溶性単位用量物品。
１０．  前記アニオン性モノマー単位が、ビニル酢酸、アルキルアクリレート、マレイン酸、マレイン酸モノアルキル、マレイン酸ジアルキル、マレイン酸モノメチル、マレイン酸ジメチル、無水マイレン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、それらのアルカリ金属塩、それらのエステル、およびそれらの組み合わせに由来するアニオン性モノマーからなる群から選択され、好ましくは、前記アニオン性モノマー単位が、マレイン酸、マレイン酸モノアルキル、マレイン酸ジアルキル、無水マレイン酸、それらのアルカリ金属塩、それらのエステル、およびそれらの組み合わせに由来するアニオン性モノマーからなる群から選択され、より好ましくは、前記アニオン性モノマー単位が、マレイン酸、マレイン酸モノメチル、マレイン酸ジメチル、無水マレイン酸、それらのアルカリ金属塩、それらのエステル、およびそれらの組み合わせに由来するアニオン性モノマーからなる群から選択される、上記６〜９のいずれか一項に記載の使用。
１１．  前記第１の水溶性フィルム、および前記第２の水溶性フィルムが独立して、前記単位用量物品への組み込みの前に、４０ミクロン〜１００ミクロン、好ましくは６０ミクロン〜９０ミクロン、より好ましくは７０ミクロン〜８０ミクロンの厚さを有し、好ましくは、前記単位用量物品への組み込みの前の、前記第１の水溶性フィルムと前記第２の水溶性フィルムとの間の厚さの差異が、５０％未満、好ましくは３０％未満、より好ましくは２０％未満、さらにより好ましくは１０％未満、または０％である、上記１〜１０のいずれかに記載の使用。
１２．  前記第１の水溶性フィルムが、３００％〜１６００％、好ましくは４００％〜１２００％、より好ましくは７００％〜１２００％の第１の引張破断歪みを有し、前記第２の水溶性フィルムが、３００％〜１２００％、好ましくは５００％〜１０００％の第２の引張破断歪みを有する、上記１〜１１のいずれかに記載の使用。
１３．  前記第１の引張破断歪みと前記第２の引張破断歪みとの間の差異が、１０％〜１０００％、好ましくは１００％〜７５０％、より好ましくは２００％〜５００％である、上記１１に記載の使用。
１４．  使用者の投与経験が、前記使用者が保管容器から少なくとも１つの水溶性単位用量物品を移すことを含む、上記１〜１３のいずれかに記載の使用。
１５．  前記移すことが手によるものである、上記１４に記載の使用。
１６．  少なくとも１つの第１の水溶性フィルム、第２の水溶性フィルム、および任意に前記単位用量物品内に含まれる組成物を含む単位用量物品の使用であって、前記使用者の投与経験を改善するために、前記第１の水溶性フィルムおよび前記第２の水溶性フィルムは、上記１〜１５のいずれかによるが、
但し、前記組成物が布地ケア組成物または家庭用ケア組成物であり、フィルムがポリビニルアルコールホモポリマー樹脂とアニオン性ポリビニルアルコールコポリマー樹脂とのブレンドを含む場合、前記第１の水溶性フィルムおよび前記第２の水溶性フィルムの両方は、６５重量％以上のアニオン性ポリビニルアルコールコポリマー樹脂を含むブレンドを含み、
前記組成物が布地ケア組成物または家庭用ケア組成物であり、フィルムが少なくとも２つのアニオン性ポリビニルアルコールコポリマー樹脂のブレンドを含む場合、前記第１の水溶性フィルムおよび前記第２の水溶性フィルムの両方は、少なくとも２つのアニオン性ポリビニルアルコールコポリマー樹脂のブレンドを含むことを条件とする、使用。
１７．  前記単位用量が、洗剤組成物を含み、前記使用者の洗剤投与経験が、前記使用者が少なくとも１つの水溶性単位用量物品を保管容器自動洗濯機から、好ましくは手によって自動洗濯機のドラムから移すことを含む、上記１６に記載の使用。
１８．  前記保管容器が、可撓性の、好ましくは再密封可能な袋、剛性の、好ましくは再閉鎖可能な容器、またはそれらの混合物であり、好ましくは、前記保管容器が、小児用安全閉鎖を含む、上記１７に記載の使用。
１９．  前記改善された使用者の投与経験が、前記投与操作中の前記使用者に対する混乱の減少および利便性の増加を含む、上記１６または１７に記載の使用。
２０．  前記単位用量物品が、非家庭用ケア組成物を含む、上記１〜１９のいずれかに記載の使用。
２１．  前記非家庭用ケア組成物が、農業用組成物、航空用組成物、食品および栄養組成物、工業用組成物、家畜用組成物、海洋用組成物、医療用組成物、商業用組成物、軍用および準軍用組成物、事務用組成物、レクリエーション用および公園用組成物、ペット用組成物、水処理用組成物から選択される、上記２０に記載の使用。
２２．  前記非家庭用ケア組成物が、農業用組成物を含む、上記２１に記載の使用。
２３．  前記非家庭用ケア組成物が、水処理組成物を含む、上記２１に記載の使用。
２４．  単位用量物品を投与するプロセスであって、
少なくとも第１の水溶性フィルム、第２の水溶性フィルム、およびそこに含まれる組成物を含む水溶性単位用量物品を得るステップであって、前記第１の水溶性フィルムおよび前記第２の水溶性フィルムが、互いに化学的に異なり、前記第１の水溶性フィルムが、第１の保水量を有し、前記第２の水溶性フィルムが、第２の保水量を有し、前記第１の保水量が前記第２の保水量よりも少なく、前記第１の水溶性フィルムおよび前記第２の水溶性フィルムの保水量の差異が、０．０１％〜１％である、得るステップと、
前記水溶性単位用量物品を水と接触させてそのフィルムの少なくとも一部を溶解させ、それにより前記組成物を放出させるステップと、を含むが、
但し、前記組成物が布地ケア組成物または家庭用ケア組成物であり、フィルムがポリビニルアルコールホモポリマー樹脂とアニオン性ポリビニルアルコールコポリマー樹脂とのブレンドを含む場合、前記第１の水溶性フィルムおよび前記第２の水溶性フィルムの両方は、６５重量％以上のアニオン性ポリビニルアルコールコポリマー樹脂を含むブレンドを含み、
前記組成物が布地ケア組成物または家庭用ケア組成物であり、フィルムが少なくとも２つのアニオン性ポリビニルアルコールコポリマー樹脂のブレンドを含む場合、前記第１の水溶性フィルムおよび前記第２の水溶性フィルムの両方は、少なくとも２つのアニオン性ポリビニルアルコールコポリマー樹脂のブレンドを含むことを条件とする、プロセス。
２５．  前記第１の水溶性フィルムが、１％〜１０％、好ましくは２％〜８％、より好ましくは３％〜６％の保水量を有する、上記２４に記載のプロセス。
２６．  前記第２の水溶性フィルムが、１．５％〜１２％、好ましくは２．５％〜１０％、より好ましくは３．５％〜８％の保水量を有する、上記２４または２５に記載のプロセス。
２７．  保水量の差異が、０．０３％〜０．５％、最も好ましくは０．０５％〜０．３％である、上記２４〜２６のいずれか一項に記載のプロセス。
２８．    前記接触が、前記単位用量物品への、１０Ｌ〜６０Ｌ、好ましくは１０Ｌ〜４０Ｌ、より好ましくは１０Ｌ〜３０Ｌ、最も好ましくは１０Ｌ〜２０Ｌの添加を含む、上記２４〜２７のいずれか一項に記載のプロセス。
２９．  前記接触が、５分〜９０分、好ましくは５分〜５０分、最も好ましくは５分〜２０分かかる、上記２４〜２８のいずれか一項に記載のプロセス。
３０．  前記水の温度が、１０℃〜４５℃、好ましくは１５℃〜３５℃である、上記２４〜２９のいずれか一項に記載のプロセス。
３１．  前記第１の水溶性フィルムが、第１の水溶性樹脂を含み、前記第２の水溶性フィルムが、第２の水溶性樹脂を含み、好ましくは前記第１の水溶性樹脂が、少なくとも１つのポリビニルアルコールホモポリマー、もしくは少なくとも１つのポリビニルアルコールコポリマー、またはそれらのブレンドを含み、前記第２の水溶性樹脂が、少なくとも１つのポリビニルアルコールホモポリマー、もしくは少なくとも１つのポリビニルアルコールコポリマー、またはそれらのブレンドを含む、上記２４〜３０のいずれか一項に記載のプロセス。
３２．  前記第１の水溶性樹脂が、ポリビニルアルコールホモポリマーとアニオン性モノマー単位を含むポリビニルアルコールコポリマーとのブレンドを含み、任意に、前記ブレンドが、前記第１のフィルム中の前記第１の水溶性樹脂の総重量に基づいて、アニオン性モノマー単位を含む前記ポリビニルアルコールコポリマーを０重量％〜７０重量％、および前記ポリビニルアルコールホモポリマーを３０％〜約１００％含むか、または前記ブレンドが、前記第１のフィルム中の前記第１の水溶性樹脂の総重量に基づいて、アニオン性モノマー単位を含む前記ポリビニルアルコールコポリマーを１０％〜７０％、または１５％〜約６５％、または２０％〜５０％、または３０％〜４０％含む、上記３１に記載のプロセス。
３３．    前記第２の水溶性樹脂が、ポリビニルアルコールホモポリマーとアニオン性モノマー単位を含むポリビニルアルコールコポリマーとのブレンドを含み、任意に、前記ブレンドが、前記第２のフィルム中の前記第２の水溶性樹脂の総重量に基づいて、アニオン性モノマー単位を含むポリビニルアルコールコポリマーを０％〜７０％、およびポリビニルアルコールホモポリマーを３０％〜１００％含むか、前記ブレンドが、前記第２のフィルム中の前記第２の水溶性樹脂の総重量に基づいて、アニオン性モノマー単位を含むポリビニルアルコールコポリマーを１０％〜７０％、または１５％〜６５％、または２０％〜５０％、または３０〜４０％含む、上記３１または３２に記載のプロセス。
３４．    前記第１の水溶性樹脂が、前記第１の水溶性樹脂の６５重量％以上の、前記アニオン性モノマー単位を含むポリビニルアルコールコポリマーを含み、前記第２の水溶性樹脂が、前記第２の水溶性樹脂の６５重量％以上の、前記アニオン性モノマー単位を含むポリビニルアルコールコポリマーを含む、上記３１に記載のプロセス。
３５．  前記アニオン性モノマー単位が、ビニル酢酸、アルキルアクリレート、マレイン酸、マレイン酸モノアルキル、マレイン酸ジアルキル、マレイン酸モノメチル、マレイン酸ジメチル、無水マイレン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、それらのアルカリ金属塩、それらのエステル、およびそれらの組み合わせに由来するアニオン性モノマーからなる群から選択され、好ましくは、前記アニオン性モノマー単位が、マレイン酸、マレイン酸モノアルキル、マレイン酸ジアルキル、無水マレイン酸、それらのアルカリ金属塩、それらのエステル、およびそれらの組み合わせに由来するアニオン性モノマーからなる群から選択され、より好ましくは、前記アニオン性モノマー単位が、マレイン酸、マレイン酸モノメチル、マレイン酸ジメチル、無水マレイン酸、それらのアルカリ金属塩、それらのエステル、およびそれらの組み合わせに由来するアニオン性モノマーからなる群から選択される、上記３２〜３４のいずれか一項に記載のプロセス。
３６．  前記第１の水溶性フィルムが、前記単位用量物品の製造中に熱成形され、好ましくは、前記第２の水溶性フィルムが、前記単位用量物品の製造中に熱成形されない、上記２４〜３５のいずれか一項に記載のプロセス。
３７．  前記第１の水溶性フィルム、および前記第２の水溶性フィルムが独立して、前記単位用量物品への組み込みの前に、４０ミクロン〜１００ミクロン、好ましくは６０ミクロン〜９０ミクロン、より好ましくは７０ミクロン〜８０ミクロンの厚さを有し、好ましくは、前記単位用量物品への組み込みの前の、前記第１の水溶性フィルムと前記第２の水溶性フィルムとの間の厚さの差異が、５０％未満、好ましくは３０％未満、より好ましくは２０％未満、さらにより好ましくは１０％未満、または０％である、上記２４〜３６のいずれか一項に記載のプロセス。
３８．  前記第１の水溶性フィルムが、３００％〜１６００％、好ましくは４００％〜１２００％、より好ましくは７００％〜１２００％の第１の引張破断歪みを有し、前記第２の水溶性フィルムが、３００％〜１２００％、好ましくは５００％〜１０００％の第２の引張破断歪みを有する、上記２４〜３７のいずれか一項に記載のプロセス。
３９．  前記第１の引張破断歪みと前記第２の引張破断歪みとの間の差異が、１０％〜１０００％、好ましくは１００％〜７５０％、より好ましくは２００％〜５００％である、上記３８に記載のプロセス。